(57)【要約】Ａ）５０〜９０重量部のポリカーボネートおよび／またはポリエステルカーボネート、Ｂ）５〜２０重量部のゴム−改良ビニル（コ）ポリマー、Ｃ）２〜１５重量部の少なくとも１つの低揮発性の、ハロゲンを含まない防炎剤、Ｄ）０．１〜６重量部のケイ酸塩鉱物、Ｅ）０〜１重量部のフッ素化ポリオレフィン、およびＦ）０〜１０重量部のポリマー添加剤を含有する組成物であって、全組成物に関して、２重量％〜６重量％のゴム含有量を有し、成分Ａ）〜Ｆ）の全重量部の合計は１００である組成物、さらにはこれから得られうる成形部品。【特許請求の範囲】
【請求項１】
Ａ）５０〜９０重量部のポリカーボネートおよび／またはポリエステルカーボネート、
Ｂ）５〜２０重量部のゴム−改良ビニル（コ）ポリマー、
Ｃ）２〜１５重量部の少なくとも１つの低揮発性の、ハロゲンを含まない防炎剤、
Ｄ）０．１〜６重量部のケイ酸塩鉱物、
Ｅ）０〜１重量部のフッ素化ポリオレフィン、および
Ｆ）０〜１０重量部のポリマー添加剤を含有する組成物であって、全組成物に関して、２重量％〜６重量％のゴム含有量を有し、成分Ａ）〜Ｆ）の全重量部の合計は１００である組成物。
【請求項２】
ゴム含有量が４〜６重量％である請求項１による組成物。
【請求項３】
５〜１４重量部の成分Ｃを含有する請求項１および２による組成物。
【請求項４】
１〜５重量部の成分Ｄを含有する請求項１〜３のいずれかによる組成物。
【請求項５】
２〜４．５重量部の成分Ｄを含有する請求項１〜４のいずれかによる組成物。
【請求項６】
６５〜８０重量部の成分Ａを含有する１以上の係続中の請求項による組成物。
【請求項７】
１０〜１３．５重量部の成分Ｃを含有する１以上の係続中の請求項による組成物。
【請求項８】
０．１〜０．５重量部のフッ素化ポリオレフィンを含有する１以上の係続中の請求項による組成物。
【請求項９】
成分Ｃ）が、リン含有化合物およびシリコンを含む群の少なくとも１つから選択される１以上の係続中の請求項による組成物。
【請求項１０】
成分Ｃ）がオリゴマー状リン酸エステル、オリゴマー状ホスホン酸エステル、ホスホナートアミンおよびホスファゼンを含む群の少なくとも１つから選択される請求項９による組成物。
【請求項１１】
成分Ｃ）が式（ＩＶ）
【化１】
2005507445.tif 000011
（ここで、Ｒ１、Ｒ２、Ｒ３およびＲ４は互いに独立して、Ｃ１〜Ｃ８−アルキル、またはＣ５〜Ｃ６−シクロアルキル、Ｃ６〜Ｃ２０−アリールまたはＣ７〜Ｃ１２−アラルキルを表し、各場合、任意に、アルキルで置換されてもよく、
ｎは互いに独立して０または１であり、
ｑは０．９〜３０であり、かつ
Ｘは６〜３０個の炭素原子を有する単核または多核芳香族基、または２〜３０個の炭素原子を有する線形または分岐脂肪族基を表し、これらはＯＨ−置換されてもよく、８個以下のエーテル結合を含有してもよい）のオリゴマー状リン酸エステルおよび／またはホスホン酸エステルから選択される請求項１０による組成物。
【請求項１２】
ｑが１〜５である請求項１１による組成物。
【請求項１３】
Ｘが
【化２】
2005507445.tif 000012
を表す請求項１１による組成物。
【請求項１４】
成分Ｂ）が、グラフトベースとして＜１０℃のガラス転移温度を有する少なくとも１つのゴムへの、少なくとも１つのビニルモノマーのグラフトポリマーを含む１以上の係続中の請求項による組成物。
【請求項１５】
５０〜９９重量％のビニル芳香族化合物、核置換ビニル芳香族化合物およびメタクリル酸−（Ｃ１〜Ｃ８）−アルキルエステルから選択される少なくとも１つのモノマーと、
１〜５０重量％のビニルシアニド、メタクリル酸−（Ｃ１〜Ｃ８）−アルキルエステル、アクリル酸−（Ｃ１〜Ｃ８）−アルキルエステルおよび不飽和カルボン酸の誘導体から選択される少なくとも１つのモノマーとの混合物、５〜９５重量％と、
＜１０℃のガラス転移温度を有する１以上のゴム、９５〜５重量％とのグラフトポリマーを含む請求項１４による組成物。
【請求項１６】
５０〜９９重量％のスチレンと１〜５０重量％のアクリロニトリルの混合物をゴムにグラフトする請求項１５による組成物。
【請求項１７】
ゴムが、ジエンゴム、アクリレートゴム、シリコンゴムおよびＥＰＤＭゴムを含む群の少なくとも１つから選択される請求項１５による組成物。
【請求項１８】
ゴムが、部分的に架橋されたポリブタジエン、ブタジエン／スチレンコポリマーまたはその混合物である請求項１７による組成物。
【請求項１９】
１０〜１５重量部の成分Ｂを含有する１以上の係続中の請求項による組成物。
【請求項２０】
潤滑剤、離型剤、核化剤、静電防止剤、安定剤、染料、顔料および充填剤および成分Ｄとは異なる補強剤を含む群の少なくとも１つから選択されるポリマー添加剤を含有する請求項１〜１９による組成物。
【請求項２１】
成形部品の製造用としての１以上の係続中の請求項による組成物の使用。
【請求項２２】
ポータブルコンピュータおよび携帯電話用収納容器の製造用としての１以上の係続中の請求項による組成物の使用。
【請求項２３】
１以上の係続中の請求項による組成物から得られうる成形部品。
【請求項２４】
請求項１〜２０による組成物から得られうるポータブルコンピュータおよび携帯電話用収納容器。
【発明の詳細な説明】
【技術分野】
【０００１】
本発明は、全組成物に関して、２〜６重量％のゴム含有量を有し、特に、薄壁収納部品の製造に好適な衝撃耐性を改良した防炎ポリカーボネート組成物に関する。
【背景技術】
【０００２】
ハロゲンを含まない防炎ＰＣ／ＡＢＳ成形組成物は一般に公知である。
【０００３】
したがって、例えば、低揮発性オリゴマー状リン酸エステルを難燃剤として含有する防炎ＰＣ／ＡＢＳ組成物が米国特許出願第５，２０４，３９４号公報に記載されている。成形組成物は、良好な熱安定性とフローライン強度を特徴とし、１．６ｍｍの壁厚で、ＵＬ９４Ｖ防炎試験において、Ｖ−０の評価を有する。しかしながら、このような評価は多くの薄壁用途で十分ではない。より薄い壁厚でも十分な防炎性を達成するためには、比較的多量の可塑性難燃剤を添加せねばならない。このような成形組成物は不都合な熱安定性を有し、前述の燃焼試験において燃焼性の液滴を生じる傾向があり、結果としてＵＬ９４Ｖ試験でＶ−２という評価しか達成することができない。
【０００４】
米国特許出願第５，８４９，８２７号公報では、防炎剤を含むＰＣ／ＡＢＳ成形組成物の再燃焼時間を、ナノ単位の無機物質を添加することによって低減できることが開示されている。しかしながら、燃焼性液滴を形成する傾向は、特に薄い壁厚の場合には、これに影響されない。
【０００５】
ケイ酸塩鉱物を含有するＰＣ／ＡＢＳ組成物も公知である。
【０００６】
これらの補強鉱物を、非常に幅広い効果を得るために用いてもよい。例えば、剛性について有効な効果を得るために、かつ組成物の寸法安定性を得るために、これらを用いる。欧州特許出願第０  ３９１  ４１３号公報は、小平板型の無機充填剤で補強したＰＣ／ＡＢＳ成形組成物を記載しており、これは低熱膨張係数とともに良好な靭性および熱安定性を特徴としている。米国特許出願第５，９６５，６５５号公報は、熱膨張係数を低減するために、特定のけい灰石を添加し、改良された表面外観に良好な衝撃耐性を合わせ持つことを特徴とするＰＣ／ＡＢＳ組成物を記載している。欧州特許出願第０  ４５２  ７８８号公報は、表面光沢性を低減するために、タルクを添加したＰＣ／ＡＢＳ成形組成物を記載している。国際特許出願第ＷＯ９８／５１７３７号公報は、改良された熱安定性、溶融流動性、寸法安定性および低温靭性を有する、タルクおよびけい灰石のような鉱物充填剤を含有するＰＣ／ＡＢＳ組成物を記載している。欧州特許出願第１  ０３８  ９２０号公報は、特に、加水分解に対して改良された安定性を有する、タルクおよびけい灰石で補強されたＰＣ／ＡＢＳ成形組成物を記載している。しかしながら、これらすべての成形組成物は防炎成形組成物ではなく、したがって、ＵＬ９４Ｖ試験に合格する材料ではない。
【０００７】
ケイ酸塩鉱物を含有する防炎ＰＣ／ＡＢＳ成形組成物も公知である。
【０００８】
小平板型の鉱物、例えば、タルクを含有し、容易に揮発するモノホスフェートまたはハロゲン含有添加剤で防炎されたＰＣ／ＡＢＳ成形組成物が、欧州特許出願第０６４１  ８２７号公報に記載されている。前述の成形組成物は高い弾性係数を有するが、多くの薄壁収納用途にとっては十分な靭性とフローライン強度を有さない。
【０００９】
欧州特許出願第０  ７５４  ５３１号公報は、小平板型の充填剤、例えば、層タイプのアルミノシリケートを含有する特定の低揮発性のオリゴホスフェートで防炎されたＰＣ／ＡＢＳ成形組成物を記載しており、これは改良された寸法安定性を特徴とする。これら所望の効果を達成するためには、比較的多量の充填剤を必要とし、このために、もはや薄壁用途で十分な成形組成物の靭性を確保することができない。
【００１０】
国際特許出願第ＷＯ  ００／４６２９８号公報では、リン酸エステルで防炎され、低濃度でタルクを含有するポリカーボネートとゴム改良スチレン樹脂の混合物が記載されている。記載の成形組成物は加水分解に対して改良された耐性を特徴とするが、薄壁収納用途が備えるべき厳格な防炎要求を満足していない。ＰＣ／ＡＢＳ成形組成物は、国際特許出願第ＷＯ  ００／４６２９８号公報にも記載されている。しかしながら、これらは、難燃剤として容易に揮発するモノホスフェートに基づき、射出成形では満足のいく処理機能を示さない。
【００１１】
欧州特許出願第１  ０２６  ２０５号公報は、ケイ酸塩鉱物、例えば、タルクまたはけい灰石を含有するＰＣ／ＡＢＳ組成物を記載し、これらも、改良された加水分解機能を特徴とするが、薄壁用途では防炎性が十分ではない。
【００１２】
国際特許出願第ＷＯ  ００／３９２１０号公報も、加水分解に対して改良された耐性を有する補強ＰＣ／ＡＢＳ組成物を記載し、これらは、低酸価を有する特定のリン酸エステルで防炎されている。タルク、またはタルクと他の物質の中ではグラスファイバーとの混合物を、補強材料として使用してもよい。記載の成形組成物は十分な靭性を有さない。
【００１３】
日本特許出願１１  １９９  ７６８号公報は、防炎添加剤としてリン酸エステルを有し、無機充填剤、例えば、タルクを含有するＰＣ／ＡＢＳ組成物を記載している。この成形組成物は優れた防炎性（≦１．０ｍｍの壁厚で、ＵＬ９４  Ｖ−０の評価）とともに、良好な熱安定性およびノッチ衝撃耐性を特徴とする。しかしながら、これらの成形組成物は十分な処理機能を有さない。
【００１４】
国際特許出願第ＷＯ０１／４８０７４号公報に記載されている特に純粋なタルクを含有する防炎ＰＣ／ＡＢＳ成形組成物は、改良された応力−亀裂機能、高い剛性および良好な防炎性を特徴とする。しかしながら、これらは、処理機能（器具の外皮化（ｅｎｃｒｕｓｔａｔｉｏｎ）防止）、熱安定性とともに、多くの薄壁収納用途の靭性およびフローライン強度に関する厳格な要求を満たしていない。
【発明の開示】
【発明が解決しようとする課題】
【００１５】
したがって、本発明の目的は、特に、薄壁収納部品、例えば、ハンドヘルド（ＰＤＡ）およびノートブックの製造に好適な防炎成形化合物および組成物を開発することである。このような成形組成物は特に：
ａ）≦１．０ｍｍ、好ましくは≦０．９ｍｍ、特に≦０．８ｍｍで、ＵＬ９４  Ｖ−０に従う防炎性、
ｂ）「ジュース化」がない、即ち、射出成形処理時にガス抜き／ブリージングがないこと、（ジュース化は、成形部品の製造において、型を洗浄するための非稼働時間につながり、および／または例えば、ラッカー塗布または金属化による表面処理時に成形部品の表面へのオイル塗布が困難となる）
ｃ）少なくとも８０℃、好ましくは少なくとも８３℃、特に少なくとも８５℃のＨＤＴ／Ａに従う熱安定性、
ｄ）室温での十分な靭性、
ｅ）ＩＳＯ１７９／１ｅＵに従う測定で、少なくとも５ｋＪ／ｍ２、好ましくは少なくとも６ｋＪ／ｍ２、特に少なくとも７ｋＪ／ｍ２のフローライン強度、
ｆ）薄壁成形部品の製造に適当であり、長期間の機械的応力下で、特に化学物質の影響下で、ひび割れ（「亀裂」）につながりうる内部応力を排除するための流動性、
を含む種々のタイプの厳格な要求を満たさねばならない。
【課題を解決するための手段】
【００１６】
この目的は、全組成物に関して、２〜６重量％、好ましくは４〜６重量％のゴム含有量を有する特定の衝撃耐性を改良した防炎ポリカーボネート成形組成物によって達成される。
【００１７】
したがって、本発明は
Ａ）５０〜９０重量部、好ましくは６０〜８５重量部、特に６５〜８０重量部の芳香族ポリカーボネートおよび／またはポリエステルカーボネート、
Ｂ）５〜２０重量部、好ましくは８〜１８重量部、特に１０〜１５重量部のゴム−改良ビニル（コ）ポリマー、
Ｃ）２〜１５重量部、好ましくは５〜１４重量部、特に１０〜１３．５重量部の少なくとも１つの低揮発性の、ハロゲンを含まない防炎剤、好ましくはオリゴマー状リン酸エステル、特にビスフェノールＡに基づくものまたはビスフェノールＡ誘導体に基づくもの、
Ｄ）０．１〜６重量部、好ましくは１〜５重量部、特に好ましくは２〜４．５重量部のケイ酸塩鉱物、好ましくはタルクまたはけい灰石、特にけい灰石、
Ｅ）０〜１重量部、好ましくは０．１〜０．５重量部のフッ素化ポリオレフィン、
Ｆ）０〜１０重量部、好ましくは０．１〜５重量部の市販入手可能なポリマー添加剤を含有する組成物であって、全組成物に関して、２重量％〜６重量％、好ましくは４〜６重量％のゴム含有量を有し、成分Ａ）〜Ｆ）の全重量部の合計は１００である組成物を提供する。
【００１８】
組成物は典型的な処理温度で、全組成物に関して、好ましくは０．８重量％以下、特に好ましくは０．５重量％以下の量的損失を有し、この量的損失は、２８０℃の温度で、１０Ｋ／分の加熱速度、５０ｍｌ／分の窒素ガス流において、動的に熱重量分析（ＴＧＡ）によって測定される。
【００１９】
（成分Ａ）
発明による成分Ａの好適な芳香族ポリカーボネートおよび／または芳香族ポリエステルカーボネートは文献で公知であり、文献で公知の方法によって製造されてもよい（芳香族ポリカーボネートの製造に関しては、例えば、シュネル（Ｓｃｈｎｅｌｌ）、「ポリカーボネートの化学と物理」、インターサイエンス・パブリッシャーズ（Ｉｎｔｅｒｓｃｉｅｎｃｅ  Ｐｕｂｌｉｓｈｅｒｓ）、１９６４年、さらにドイツ特許出願第ＤＥ−ＡＳ１  １４９  ６２６号公報、ドイツ特許出願第２  ２３２  ８７７号公報、ドイツ特許出願第２  ７０３  ３７６号公報、ドイツ特許出願第２  ７１４  ５４４号公報、ドイツ特許出願第３  ０００  ６１０号公報、ドイツ特許出願第３  ８３２  ３９６号公報参照；芳香族ポリエステルカーボネートの製造に関しては、例えば、ドイツ特許出願第３  ０７７  ９３４号公報参照）。
【００２０】
芳香族ポリカーボネートの製造は例えば、ジフェノールを、炭酸ハライド、好ましくはホスゲンと、および／または芳香族ジカルボン酸ジハライド、好ましくはベンゼンジカルボン酸ジハライドと、相界面処理に従って、任意に鎖停止剤（例えば、モノフェノール）を用いて、かつ任意に３官能性またはより高次の官能性の分岐剤（例えば、トリフェノールまたはテトラフェノール）を用いて反応させることによって行われる。
【００２１】
芳香族ポリカーボネートおよび／または芳香族ポリエステルカーボネートの製造に好適なジフェノールは好ましくは、式（Ｉ）
【化３】
2005507445.tif 000002
（ここで、Ａは、単結合、Ｃ１〜Ｃ５−アルキレン、Ｃ２〜Ｃ５−アルキリデン、Ｃ５〜Ｃ６−シクロアルキリデン、−Ｏ−、−ＳＯ−、−ＣＯ−、−Ｓ−、−ＳＯ２−、Ｃ６〜Ｃ１２−アリーレン（これにさらに任意に複素原子を含有する芳香族環を縮合してもよい）、または式（ＩＩ）または（ＩＩＩ）の基
【化４】
2005507445.tif 000003
を表し、
Ｂは、各場合においてＣ１〜Ｃ１２−アルキル、好ましくはメチル、ハロゲン、好ましくは塩素および／または臭素を表し、
ｘは各場合において、互いに独立して、０、１または２を表し、
ｐは１または０であり、
Ｒ５およびＲ６は各Ｘ１について個々に選択され、かつ互いに独立してハロゲンまたはＣ１〜Ｃ６−アルキル、好ましくはハロゲン、メチルまたはエチルを表し、
Ｘ１は炭素を表し、かつ
ｍは４〜７の全数、好ましくは４または５であり、但し、少なくとも１つの原子上ではＸ１、Ｒ５およびＲ６は同時にアルキルである）のものである。
【００２２】
好ましいジフェノールは、ヒドロキノン、レゾルシノール、ジヒドロキシジフェノール、ビス−（ヒドロキシフェニル）−Ｃ１〜Ｃ５−アルカン、ビス−（ヒドロキシフェニル）−Ｃ５〜Ｃ６−シクロアルカン、ビス−（ヒドロキシフェニル）−エーテル、ビス−（ヒドロキシフェニル）−スルホキシド、ビス−（ヒドロキシフェニル）−ケトン、ビス−（ヒドロキシフェニル）−スルホンおよびα，α−ビス−（ヒドロキシフェニル）−ジイソプロピルベンゼン、さらにその核臭素化および／または核塩素化誘導体である。
【００２３】
特に好ましいジフェノールは、４，４’−ジヒドロキシジフェニル、ビスフェノールＡ、２，４−ビス（４−ヒドロキシフェニル）−２−メチルブタン、１，１−ビス−（４−ヒドロキシフェニル）−シクロヘキサン、１，１−ビス−（４−ヒドロキシフェニル）−３，３，５−トリメチルシクロヘキサン、４，４’−ジヒドロキシジフェニルスルフィド、４，４’−ジヒドロキシジフェニルスルホン、さらにその二臭素化および四臭素化または塩素化誘導体、例えば、２，２−ビス（３−クロロ−４−ヒドロキシフェニル）−プロパン、２，２−ビス（３，５−ジクロロ−４−ヒドロキシフェニル）−プロパンまたは２，２−ビス（３，５−ジブロモ−４−ヒドロキシフェニル）−プロパンである。２，２−ビス（４−ヒドロキシフェニル）−プロパン（ビスフェノールＡ）が特に好ましい。
【００２４】
ジフェノールは個々に用いてもよく、または任意に互いに混合物として用いてもよい。ジフェノールは、文献で公知であり、文献で公知の方法によって得てもよい。
【００２５】
熱可塑性芳香族ポリカーボネートの製造に好適な鎖停止剤には、例えば、フェノール、ｐ−クロロフェノール、ｐ−ｔｅｒｔ．−ブチルフェノールまたは２，４，６−トリブロモフェノール、さらに長鎖アルキルフェノール、例えば、ドイツ特許出願第２  ８４２  ００５号公報による４−（１，３−テトラメチルブチル）−フェノール、またはアルキル置換基中に全部で８〜２０個の炭素原子を有するモノアルキルフェノールまたはジアルキルフェノール、例えば、３，５−ジ−ｔｅｒｔ．−ブチルフェノール、ｐ−イソ−オクチルフェノール、ｐ−ｔｅｒｔ．−オクチルフェノール、ｐ−ドデシルフェノールおよび２−（３，５−ジメチルヘプチル）−フェノールおよび４−（３，５−ジメチルヘプチル）−フェノールがある。使用される鎖停止剤の量は、一般に各場合において使用されるジフェノールのモル合計に関して、０．５ｍｏｌ％〜１０ｍｏｌ％である。
【００２６】
熱可塑性、芳香族ポリカーボネートは、１０，０００〜２００，０００、好ましくは１５，０００〜８０，０００の重量平均分子量を有する（Ｍｗは例えば、遠心分離または光走査測定によって測定される）。
【００２７】
熱可塑性、芳香族ポリカーボネートは公知の方法で、より特に好ましくは使用されるジフェノールの合計に関して、０．０５〜２．０ｍｏｌ％の３官能性またはより高次の官能性の化合物、例えば、３以上のフェノール性基を有する化合物を導入することによって、分岐されうる。
【００２８】
ホモポリカーボネートとともにコポリカーボネートも好適である。発明による成分Ａのコポリカーボネートの製造では、使用されるジフェノールの全量に関して、１〜２５重量％、好ましくは２．５〜２５重量％のヒドロキシアリールオキシ末端基を有するポリジオルガノシロキサンを用いてもよい。これらは、（例えば、米国特許第３  ４１９  ６３４号公報から）公知であり、および／または文献で公知の方法に従って調製されてもよい。ポリジオルガノシロキサン含有コポリカーボネートの製造はドイツ特許出願第３  ３３４  ７８２号公報に記載されている。
【００２９】
好ましいポリカーボネートには、ビスフェノールＡホモポリカーボネート以外にビスフェノールＡのコポリカーボネートがあり、これは、好ましいおよび／または特に好ましい前述のジフェノール以外のジフェノールのモル合計に関して、１５ｍｏｌ％以下である。
【００３０】
芳香族ポリエステルカーボネートの製造に用いられる芳香族ジカルボン酸ジハライドは好ましくは、イソフタル酸、テレフタル酸、ジフェニルエーテル−４，４’−ジカルボン酸およびナフタレン−２，６−ジカルボン酸の二酸二塩化物である。
【００３１】
イソフタル酸とテレフタル酸の二酸二塩化物の１：２０〜２０：１の比の混合物が特に好ましい。
【００３２】
ポリエステルカーボネートの製造では、カルボン酸ハライド、好ましくはホスゲンを二官能性酸誘導体としてさらに共使用する。
【００３３】
芳香族ポリエステルカーボネートの製造用の鎖停止剤として、前述のモノフェノール以外に、そのクロロ炭酸エステル、さらには芳香族モノカルボン酸の酸塩化物（これらは任意に、Ｃ１〜Ｃ２２−アルキル基によって、またはハロゲン原子によって置換されてもよい）、さらには脂肪族Ｃ２〜Ｃ２２−モノカルボン酸塩化物を好適に使用してもよい。
【００３４】
鎖停止剤の量は、フェノール性鎖停止剤の場合にはジフェノールのモルに関して、モノカルボン酸塩化物鎖停止剤の場合にはジカルボン酸ジクロライドのモルに関して、各場合０．１〜１０ｍｏｌ％である。
【００３５】
芳香族ポリエステルカーボネートはまた、導入された芳香族ヒドロキシカルボン酸を含有してもよい。
【００３６】
芳香族ポリエステルカーボネートは線形でも、公知の方法で分岐されてもよい（ドイツ特許出願第２  ９４０  ０２４号公報およびドイツ特許出願第３  ００７  ９３４号公報参照）。
【００３７】
分岐剤として、例えば、３官能性またはより高次の官能性のカルボン酸塩化物、例えば、トリメシン酸トリクロライド、シアヌル酸トリクロライド、３，３’，４，４’−ベンゾフェノンテトラカルボン酸テトラクロライド、１，４，５，８−ナフタレンテトラ−カルボン酸テトラクロライドまたはピロメリト酸テトラクロライドを、使用されるジカルボン酸ジクロライドに関して０．０１〜１．０ｍｏｌ％の量で、または３官能性またはより高次の官能性のフェノール、例えば、フロログルシノール、４，６−ジメチル−２，４，６−トリ−（４−ヒドロキシフェニル）−ヘプテン−２，４，４−ジメチル−２，４，６−トリ−（４−ヒドロキシフェニル）−ヘプタン、１，３，５−トリ−（４−ヒドロキシフェニル）−ベンゼン、１，１，１−トリ−（４−ヒドロキシフェニル）−エタン、トリ−（４−ヒドロキシフェニル）−フェニル−メタン、２，２−ビス[４，４−ビス−（４−ヒドロキシフェニル）シクロヘキシル]−プロパン、２，４−ビス−（４−ヒドロキシフェニルイソプロピル）−フェノール、テトラ−（４−ヒドロキシフェニル）−メタン、２，６−ビス−（２−ヒドロキシ−５−メチルベンジル）−４−メチルフェノール、２−（４−ヒドロキシフェニル）−２−（２，４−ジヒドロキシフェニル）−プロパン、テトラ−（４−[４−ヒドロキシフェニルイソプロピル]フェノキシ）−メタン、１，４−ビス−[４，４’−ジヒドロキシトリフェニル]メチル]−ベンゼンを、使用されるジフェノールに関して０．０１〜１．０ｍｏｌ％の量で、使用してもよい。フェノール性分岐剤をジフェノールとともに添加してもよく、一方で、酸塩化物分岐剤を酸二塩化物とともに導入してもよい。
【００３８】
カーボネート構造ユニットの割合は、熱可塑性、芳香族ポリエステルカーボネートにおいて適宜変更してもよい。カーボネート基の割合は、エステル基およびカーボネート基の全量に関して、好ましくは１００ｍｏｌ％以下、特に８０ｍｏｌ％以下、特に好ましくは５０ｍｏｌ％以下である。芳香族ポリエステルカーボネートのエステルの部分とカーボネートの部分は共に、縮重合体中にブロックの形態で、またはランダムに分布した形態で存在してもよい。
【００３９】
芳香族ポリカーボネートおよびポリエステルカーボネートの相対溶液粘度（ηｒｅｌ．）は、１．１８〜１．４、好ましくは１．２０〜１．３２の範囲である（０．５ｇのポリカーボネートまたはポリエステルカーボネートの１００ｍｌのメチレンクロライドにおける溶液で、２５℃で測定された）。
【００４０】
熱可塑性、芳香族ポリカーボネートおよびポリエステルカーボネートを単独または適宜混合物で用いてもよい。これらは、発明による組成物中に、好ましくは５０〜９０重量部、特に６０〜８５重量部、より特に好ましくは６５〜８０重量部の量で含まれてもよい。
【００４１】
（成分Ｂ）
成分Ｂは、グラフトベースとして＜１０℃のガラス転移温度を有する少なくとも１つのゴムへの、少なくとも１つのビニルモノマーのグラフトポリマーＢ１を含む。
【００４２】
好ましいグラフトポリマーＢ１は、
１．  ５０〜９９重量％、特に５０〜９０重量％、より好ましくは５５〜８５重量％、最も好ましくは６０〜８０重量％のビニル芳香族化合物および／または核置換ビニル芳香族化合物（例えば、スチレン、α−メチルスチレン、ｐ−メチルスチレン、ｐ−クロロスチレン）および／またはメタクリル酸−（Ｃ１〜Ｃ８）−アルキルエステル（例えば、メチルメタクリレート、エチルメタクリレート）と、
２．  １〜５０重量％、特に１０〜５０重量％、より好ましくは１５〜４５重量％、最も好ましくは２０〜４０重量％のビニルシアニド（不飽和ニトリル、例えば、アクリロニトリルおよびメタクリロニトリル）および／または（メタ）アクリル酸−（Ｃ１〜Ｃ８）−アルキルエステル（例えば、メチルメタクリレート、ｎ−ブチルアクリレート、ｔｅｒｔ．−ブチルアクリレート）および／または不飽和カルボン酸の誘導体（例えば、無水物およびイミド）（例えば、マレイン酸無水物およびＮ−フェニルマレイミド）との混合物、５〜９５重量％、好ましくは２０〜９０重量％の、
グラフトベースとして、＜１０℃、好ましくは＜０℃、特に好ましくは＜−２０℃のガラス転移温度を有する１以上のゴム、９５〜５重量％、好ましくは８０〜１０重量％における１以上のグラフトポリマーである。
【００４３】
一般にグラフトベースは、０．０５〜１０μｍ、好ましくは０．１〜５μｍ、特に好ましくは０．２〜１μｍの平均粒子サイズ（ｄ５０値）を有する。
【００４４】
平均粒子サイズｄ５０は、各場合において粒子の５０重量％が存在する前後の直径であり、遠心分離測定によって決定されてもよい（Ｗ．ショルタン（Ｓｃｈｏｌｔａｎ）、Ｈ．ランゲ（Ｌａｎｇｅ）、コロイド、Ｚ．ウントＺ．ポリマー  ２５０（１９７２）、７８２〜７９６）。
【００４５】
グループ１の好ましいモノマーは、スチレン、α−メチルスチレンおよびメチルメタクリレートの少なくとも１つのモノマーから選択され、グループ２の好ましいモノマーは、アクリロニトリル、マレイン酸無水物およびメチルメタクリレートの少なくとも１つのモノマーから選択される。
【００４６】
グループ１からはスチレン、グループ２からはアクリロニトリルが特に好ましいモノマーである。
【００４７】
グラフトポリマーＢ１に好適なグラフトベースには、例えば、ジエンゴム、ＥＰ（Ｄ）Ｍゴム、即ち、エチレン／プロピレンに基づくもの、および任意にジエン、アクリレート、ポリウレタン、シリコン、クロロプレンおよびエチル／ビニルアセテートゴム、さらに２以上の前述のシステムからなるコンポジットゴムがある。
【００４８】
好ましいグラフトベースは、ジエンゴム（例えば、ブタジエン、イソプレン等に基づく）またはジエンゴムの混合物またはジエンゴムのコポリマーまたはさらにこれらの（例えば、先に特定したグループ１および２に従う）共重合可能なモノマーとの混合物、例えば、ブタジエン／スチレンコポリマーであり、但し、グラフトベースのガラス転移温度は＜１０℃、好ましくは＜０℃、特に好ましくは＜−１０℃である。
【００４９】
純粋なポリブタジエンゴムが特に好ましい。
【００５０】
特に好ましいグラフトポリマーＢ１は例えば、ＡＢＳポリマー（エマルジョン、バルクおよび懸濁ＡＢＳ）であり、例えば、ドイツ特許出願第２  ０３５  ３９０号公報（＝ＵＳ−ＰＳ３  ６４４  ５７４号公報）またはドイツ特許出願第２  ２４８  ２４２号公報（＝ＧＢ−ＰＳ１  ４０９  ２７５号公報）、またはウルマンズ・エンチクロペディエ・デア・テクニシェン・ヘミー（Ｕｌｌｍａｎｎｓ  Ｅｎｚｙｋｌｏｐａｅｄｉｅ  ｄｅｒ  Ｔｅｃｈｎｉｓｃｈｅｎ  Ｃｈｅｍｉｅ）、第１９巻（１９８０）、２８０頁に記載されている。グラフトベースのゲル含有量は少なくとも３０重量％、好ましくは少なくとも４０重量％である。
【００５１】
グラフトベースのゲル含有量は２５℃でトルエン中で決定される（Ｍ．ホフマン（Ｈｏｆｆｍａｎｎ、Ｈ．クロマー（Ｋｒｏｅｍｅｒ）、Ｒ．クン（Ｋｕｈｎ）、ポリマーアナリティック（Ｐｏｌｙｍｅｒａｎａｌｙｔｉｋ）ＩウントＩＩ、ゲオルグ・ターメ−ベラグ（Ｇｅｏｒｇ  Ｔｈｉｅｍｅ−Ｖｅｒｌａｇ）、シュツットガルト、１９７７）。
【００５２】
グラフトコポリマーＢ１はフリーラジカル重合によって、例えば、エマルジョン、懸濁液、溶液またはバルク重合によって、好ましくはエマルジョンまたはバルク重合によって製造される。
【００５３】
また、特に好適なグラフトゴムは、米国特許第４  ９３７  ２８５号公報に従って、有機ヒドロパーオキサイドとアスコルビン酸の開始剤システムを備えた酸化還元開始によって製造されたＡＢＳポリマーである。
【００５４】
グラフト反応ではグラフトモノマーは公知のように、必ずしも完全にグラフトベースにグラフトする必要はないので、発明によれば、グラフトポリマーという用語は、グラフトベースの存在中でのグラフトモノマーの（共）重合によって得られ、ワークアップ時に生じる生成物を含むものと理解される。
【００５５】
グラフトベースとして好適なアクリレートゴムは、好ましくはアクリル酸アルキルエステルのポリマー、および任意にグラフトベースに関して４０重量％以下の他の重合可能なエチレン性不飽和モノマーとのコポリマーである。好ましい重合可能なアクリル酸エステルには、Ｃ１〜Ｃ８−アルキルエステル、例えば、メチル、エチル、ブチル、ｎ−オクチルおよび２−エチルヘキシルエステル、ハロゲン化アルキルエステル、好ましくはハロゲン−Ｃ１〜Ｃ８−アルキルエステル、例えば、クロロエチルアクリレート、さらにこれらのモノマーの混合物がある。
【００５６】
架橋に関して、１以上の重合可能な二重結合を含有するモノマーを共重合してもよい。架橋モノマーの好ましい例は、３〜８個の炭素原子を有する不飽和モノカルボン酸と、３〜２０個の炭素原子を有する不飽和一水酸基のアルコールまたは２〜４個のＯＨ基と２〜２０個の炭素原子を有する飽和ポリオールとのエステル、例えば、エチレングリコールジメタクリレート、アリルメタクリレート；複数の不飽和複素環化合物、例えば、トリビニルシアヌレートおよびトリアリルシアヌレート；多官能ビニル化合物、例えば、ジビニルベンゼンおよびトリビニルベンゼン；およびトリアリルホスフェートおよびジアリルフタレートである。
【００５７】
好ましい架橋モノマーはアリルメタクリレート、エチレングリコールジメタクリレート、ジアリルフタレートおよび少なくとも３つのエチレン性不飽和基を有する複素環化合物である。
【００５８】
特に好ましい架橋モノマーは、環状モノマー、トリアリルシアヌレート、トリアリルイソシアヌレート、トリアクリロイルヘキサヒドロ−ｓ−トリアジンおよびトリアリルベンゼンである。
【００５９】
架橋モノマーの量は、好ましくはグラフトベースに関して、０．０２〜５重量％、特に０．０５〜２重量％である。
【００６０】
少なくとも３つのエチレン性不飽和基を有する環状架橋モノマーの場合には、グラフトベースの１重量％以下の量に制限することが有効である。
【００６１】
アクリル酸エステル以外の任意にグラフトベースの製造に作用してもよい好ましい「他の」重合可能なエチレン性不飽和モノマーには、例えば、アクリロニトリル、スチレン、α−メチルスチレン、アクリルアミド、ビニル−Ｃ１〜Ｃ６−アルキルエーテル、メチルメタクリレートおよびブタジエンがある。グラフトベースとして好ましいアクリレートゴムは少なくとも６０重量％のゲル含有量を有するエマルジョンポリマーである。
【００６２】
さらに好適なグラフトベースは、ドイツ特許出願第３  ７０４  ６５７号公報、ドイツ特許出願第３  ７０４  ６５５号公報、ドイツ特許出願第３  ６３１  ５４０号公報およびドイツ特許出願第３  ６３１  ５３９号公報に記載されているような、グラフト活性部位を有するシリコンゴムである。
【００６３】
成分Ｂ）はさらに、１以上の熱可塑性ビニル（コ）ポリマーＢ２を含有してもよく、前述のグラフトポリマーＢ１は好ましくは発明による組成物中に分散した形態で存在する。
【００６４】
ビニル芳香族化合物、ビニルシアニド（不飽和ニトリル）、（メタ）アクリル酸（Ｃ１〜Ｃ８）アルキルエステル、不飽和カルボン酸、さらに不飽和カルボン酸の誘導体（例えば、無水物およびイミド）を含む群からの少なくとも１つのモノマーのポリマーは、ビニル（コ）ポリマーＢ２として好適である。特に、
５０〜９９重量％、好ましくは６０〜８０重量％のビニル芳香族化合物および／または核置換ビニル芳香族化合物、例えば、スチレン、α−メチルスチレン、ｐ−メチルスチレン、ｐ−クロロスチレンおよび／またはメタクリル酸−（Ｃ１〜Ｃ８）−アルキルエステル、例えば、メチルメタクリレート、エチルメタクリレートと、
１〜５０重量％、好ましくは２０〜４０重量％のビニルシアニド（不飽和ニトリル）、例えば、アクリロニトリルおよびメタクリロニトリルおよび／または（メタ）アクリル酸−（Ｃ１〜Ｃ８）−アルキルエステル（例えば、メチルメタクリレート、ｎ−ブチルアクリレート、ｔｅｒｔ．−ブチルアクリレート）および／または不飽和カルボン酸（例えば、マレイン酸）および／または不飽和カルボン酸の誘導体（例えば、無水物およびイミド）（例えば、マレイン酸無水物およびＮ−フェニルマレイミド）との（コ）ポリマーが特に好適である。
【００６５】
（コ）ポリマーＢ２は樹脂状で熱可塑性である。
【００６６】
スチレンとアクリロニトリルのコポリマーが特に好ましい。
【００６７】
Ｂ２による（コ）ポリマーは公知であり、フリーラジカル重合によって、特にエマルジョン、懸濁液、溶液またはバルク重合によって製造されうる。（コ）ポリマーは好ましくは、１５，０００〜２００，０００の平均分子量Ｍｗを有する（光走査または沈降分離測定によって決定された重量平均）。
【００６８】
成分Ｂは発明による成形組成物中に５〜２０重量部、好ましくは８〜１８重量部、特に１０〜１５重量部の量で用いられてもよい。
【００６９】
（成分Ｃ）
組成物は低揮発性の、ハロゲンを含まない防炎剤を含有する。以下はこのような防炎剤の例として記載したものである：リン含有化合物、例えば、オリゴマー状リン酸エステルおよびホスホン酸エステル、ホスホナートアミンおよびホスファゼン、さらにシリコンであり、前述のいくつかの成分の混合物を防炎剤として使用してもよい。ここで特に記載しなかった他の低揮発性の防炎剤、特にリン化合物を用いてもよく、これらは単独または適宜互いに組み合わせ用いてもよい。
【００７０】
好ましくは難燃剤として、式（ＩＶ）
【化５】
2005507445.tif 000004
（ここで、Ｒ１、Ｒ２、Ｒ３およびＲ４は互いに独立して、Ｃ１〜Ｃ８−アルキル、またはＣ５〜Ｃ６−シクロアルキル、Ｃ６〜Ｃ２０−アリールまたはＣ７〜Ｃ１２−アラルキルを表し、各場合、任意に、アルキル、好ましくはＣ１〜Ｃ４−アルキルで置換されてもよく、
ｎは互いに独立して０または１であり、
ｑは０．９〜３０であり、かつ
Ｘは６〜３０個の炭素原子を有する単核または多核芳香族基、または２〜３０個の炭素原子を有する線形または分岐脂肪族基を表し、これらはＯＨ−置換されてもよく、８個以下のエーテル結合を含有してもよい）のオリゴマー状リン酸エステルおよびホスホン酸エステルを用いる。
【００７１】
好ましくは、Ｒ１、Ｒ２、Ｒ３およびＲ４は互いに独立して、Ｃ１〜Ｃ４−アルキル、フェニル、ナフチルまたはフェニル−Ｃ１〜Ｃ４−アルキルを表す。芳香族基Ｒ１、Ｒ２、Ｒ３およびＲ４は一方、アルキル基、好ましくはＣ１〜Ｃ４−アルキルで置換されてもよい。特に好ましいアリール基は、クレジル、フェニル、キシレニル、プロピルフェニルまたはブチルフェニルである。
【００７２】
好ましくは式（ＩＶ）のＸは６〜３０個の炭素原子を有する単核または多核芳香族基を表す。これは好ましくは、式（Ｉ）のジフェノールから誘導される。
【００７３】
式（ＩＶ）のｎは互いに独立して０または１であってもよく、ｎは好ましくは１である。
【００７４】
ｑは０．９〜３０、好ましくは１〜１５、特に好ましくは１〜５、特に１〜２の値を表す。
【００７５】
Ｘは特に好ましくは、
【化６】
2005507445.tif 000005
を表し、特にＸはレゾルシノール、ヒドロキノン、ビスフェノールＡまたはジフェニルフェノールから誘導される。特に好ましくはＸは、ビスフェノールＡから誘導される。
【００７６】
さらに好ましいリン含有化合物は式（ＩＶａ）の化合物
【化７】
2005507445.tif 000006
（ここで、Ｒ１、Ｒ２、Ｒ３、Ｒ４、ｎおよびｑは式（ＩＶ）で与えた意味を有する。
ｍは互いに独立して０、１、２、３または４であり、
Ｒ５およびＲ６は互いに独立して、Ｃ１〜Ｃ４−アルキル、好ましくはメチルまたはエチルを表し、
Ｙは、Ｃ１〜Ｃ７−アルキリデン、Ｃ１〜Ｃ７−アルキレン、Ｃ５〜Ｃ１２−シクロアルキレン、Ｃ５〜Ｃ１２−シクロアルキリデン、−Ｏ−、−Ｓ−、−ＳＯ２−または−ＣＯ−、好ましくはイソプロピリデンまたはメチレンを表す）である。
【００７７】
好ましくは、式（ＩＶ）および（ＩＶａ）によるいくつかの成分の混合物を用いてもよく、これらは化学構造だけでなく、オリゴマー度ｑにおいて異なっていてもよい。
【００７８】
発明による成分Ｃとして、十分に低揮発性であり、十分に低濃度で使用することができるならば、任意に他の化合物と混合したモノホスフェート（ｑ＝０）を用いてもよい。
【００７９】
成分Ｃによるリン化合物は公知であり（例えば、欧州特許出願第０  ３６３  ６０８号公報、欧州特許出願第６４０  ６５５号公報参照）、公知の方法によって（例えば、ウルマンズ・エンチクロペディエ・デア・テクニシェン・ヘミー、第１８巻、３０１頁、１９７９；ホウベン−ウェイル（Ｈｏｕｂｅｎ−Ｗｅｙｌ）、メソーデン・デア・オルガニッシェン・ヘミー（Ｍｅｔｈｏｄｅｎ  ｄｅｒ  Ｏｒｇａｎｉｓｈｅｎ  Ｃｈｅｍｉｅ）、第１２／１巻、４３頁；バイルシュタイン（Ｂｅｉｌｓｔｅｉｎ）第６巻、１７７頁参照）、同様に製造されうる。
【００８０】
平均ｑ値は、好適な方法（ガスクロマトグラフィー（ＧＣ）、高圧液体クロマトグラフィー（ＨＰＬＣ）、ゲル透過クロマトグラフィー（ＧＰＣ））によってホスフェート混合物の組成（モル質量分布）を決定し、これからｑについて平均値を計算することによって誘導してもよい。
【００８１】
成分Ｃを発明による組成物中に２〜１５重量部、好ましくは５〜１４重量部、特に１０〜１３．５重量部の量で用いてもよい。
【００８２】
（成分Ｄ）
ケイ酸塩として、原則的にはすべての天然または合成的に製造されたケイ酸塩だけでなく、主成分としてケイ酸から誘導されたすべての塩を用いてもよい。ケイ酸塩鉱物は一般に公知であり、市販入手可能である。
【００８３】
好ましくは無機の鉱物、例えば、タルク、けい灰石またはタルクとけい灰石の混合物を用いる。けい灰石が特に好ましい。無機の鉱物は、より良好なポリマー適合性を確保するために、表面処理、例えば、シラン処理してもよい。
【００８４】
成分Ｄを発明による組成物中に０．１〜６重量部、好ましくは１〜５重量部、特に好ましくは２〜４．５重量部の量で用いてもよい。
【００８５】
（成分Ｅ）
成分Ｃに対応する防炎剤はしばしば、いわゆる液滴防止剤と組み合わせて使用され、これは火災時に燃焼する液滴を生じる材料の傾向を低減するものである。フッ素化ポリオレフィン、シリコン、さらにアラミドファイバーを含む物質群からの化合物を、ここで例として記載してもよい。これらも発明による組成物中に使用してもよい。フッ素化ポリオレフィンは液滴防止剤として好ましく使用される。
【００８６】
フッ素化ポリオレフィンは公知であり、例えば、欧州特許出願第０  ６４０  ６５５号公報に記載されている。これらはデュポンによって、例えば商品名テフロン（登録商標）３０Ｎで市販されている。
【００８７】
フッ素化ポリオレフィンを純粋な形態で使用してもよく、さらにはフッ素化ポリオレフィンのエマルジョンとグラフトポリマー（成分Ｂ）のエマルジョンとの、または（好ましくはスチレン／アクリロニトリルに基づく）コポリマーのエマルジョンとの凝固混合物の形態で使用してもよく、ここでは、フッ素化ポリオレフィンをエマルジョンとしてグラフトポリマーのエマルジョン、またはコポリマーのエマルジョンと混合し、次いで凝固させる。
【００８８】
さらにフッ素化ポリオレフィンを、グラフトポリマー（成分Ｂ）との、または好ましくはスチレン／アクリロニトリルに基づくコポリマーとのプレ化合物として用いてもよい。フッ素化ポリオレフィンを、粉末として、グラフトポリマーまたはコポリマーの粉末または顆粒材料とともに混合し、一般に溶融状態で、２００〜３３０℃の温度で、常套の装置、例えば、内部混練機、押出成型機または二軸押出成型機中で合成する。
【００８９】
フッ素化ポリオレフィンは、少なくとも１つのモノエチレン性不飽和モノマーのフッ素化ポリオレフィンの水性分散体の存在中でのエマルジョン重合によって製造されるマスターバッチの形態で使用されてもよい。好ましいモノマー成分は、スチレン、アクリロニトリルおよびその混合物である。ポリマーは、酸で沈殿させ、次いで流動性粉末として乾燥させた後に使用される。
【００９０】
凝固物、プレ化合物またはマスターバッチは通常、５〜９５重量％、好ましくは７〜８０重量％のフッ素化ポリオレフィンの固形分含有量を有する。
【００９１】
フッ素化ポリオレフィンを０〜１重量部、好ましくは０．１〜０．５重量部の濃度で用いてもよく、この定量は凝固物、プレ化合物またはマスターバッチの使用の場合には、純粋なフッ素化ポリオレフィンに関する。
【００９２】
（成分Ｆ（さらなる添加剤））
発明による組成物はさらに、１０重量部以下、好ましくは０．１〜０．５重量部の少なくとも１つの常套のポリマー添加剤、例えば、潤滑剤または離型剤、例えばペンタエリスリトールテトラステアレート、核化剤、静電防止剤、安定剤または充填剤および補強剤、さらに染料または顔料を含んでもよい。
【００９３】
この用途での重量部に関するすべての数は、組成物中のすべての成分の重量部の合計が１００になるように標準化されている。
【００９４】
発明による組成物は、関係する構成要素を公知の方法で混合し、組成物を２００℃〜３００℃の温度で、常套の装置、例えば、内部混練機、押出成型機および二軸押出成型機中で、溶融合成および溶融押出形成することによって製造される。
【００９５】
個々の構成要素の混合は、公知の方法で、連続的に、さらには同時に、より特別には約２０℃（室温）で、さらにはより高温で行ってもよい。
【００９６】
発明による成形組成物を用いて、すべてのタイプの成形部品を製造してもよい。これらは射出成形、押出形成およびブロー成形法によって製造されうる。さらなる処理の形態は、予め加工されたシートまたはフィルムから熱形成することによって成形部品を製造することである。
【００９７】
このような成形部品の例は、シート、外形部、すべてのタイプの収納部品、例えば、家庭用品用、例えば、ジュース圧搾機、コーヒーメーカー、ミキサー；オフィス装置用、例えば、モニター、プリンター、複写機；またパネル、チューブ、電気絶縁配管、建物および建築物領域の内外用途用の外形部；電気装置領域からの部品、例えば、スイッチおよびプラグ、さらには内外自動車部品である。
【００９８】
特に発明による成形組成物を、例えば、以下の成形部品を製造するために使用してもよい：トラック、船、飛行機、バスおよび自動車用の内部構造部品、ホイールキャップ、小さい変圧器を有する電気装置用の収納容器、情報処理および通信のための装置用の収納容器、医療目的の収納容器およびケース、マッサージ機およびそのための収納容器、子供用おもちゃの自動車、２次元の壁要素、安全器具および装置用の収納容器、リアスポイラー、自動車本体部品、断熱輸送容器、小動物を保持または世話するための装置、トイレおよび風呂用成形部品、換気扇開口部用のカバー格子、庭の納屋用の成形部品および装置収納容器、ガーデニング用品用の収納容器。
【００９９】
組成物は特に好ましくは、射出成形による薄壁収納部品の製造に使用され；以下は例として記載してもよい：ノートブック、ハンドヘルド（ＰＤＡ）および携帯電話用のケース。
【０１００】
以下の実施例は発明をより詳細に例示するためのものである。
【実施例】
【０１０１】
表１に挙げ以下に簡単に記載する成分を、ＺＳＫ−２５装置において２４０℃で溶融合成した。試験片をアルバーグ（Ａｒｂｕｒｇ）２７０Ｅタイプ射出成形装置において２４０℃で製造した。
【０１０２】
（成分Ａ１）
ビスフェノールＡに基づく線形ポリカーボネートであって、２５℃で、溶媒としてＣＨ２Ｃｌ２において、０．５ｇ／１００ｍｌの濃度での測定で、１．２４の相対溶液粘度を有する。
【０１０３】
（成分Ａ２）
ビスフェノールＡに基づく線形ポリカーボネートであって、２５℃で、溶媒としてＣＨ２Ｃｌ２において、０．５ｇ／１００ｍｌの濃度での測定で、１．２５の相対溶液粘度を有する。
【０１０４】
（成分Ｂ）
Ｂ１：スチレンとアクリロニトリルの７３：２７の比のコポリマー４０重量部の、粒子性架橋ポリブタジエンゴム（平均粒子直径ｄ５０＝０．３μｍ）６０重量部における、エマルジョン重合によって製造されたグラフトポリマー。
Ｂ２：７２：２８のスチレン／アクリロニトリル重量比と、０．５５ｄｌ／ｇの固有粘度（２０℃でジメチルホルムアミド中で測定）を有するスチレン／アクリロニトリルコポリマー。
【０１０５】
（成分Ｃ１）
ビスフェノールＡベースのオリゴホスフェート。
【化８】
2005507445.tif 000007
【０１０６】
（成分Ｃ２）
３重量部のｍ−フェニレン−ビス−ジフェニルホスフェート（フィロルフレックス（Ｆｙｒｏｌｆｌｅｘ）ＲＤＰ、アクゾ・ノーベル・ケミカルズ（Ａｋｚｏ  Ｎｏｂｅｌ  Ｃｈｅｍｉｃａｌｓ）  ＧｍｂＨ、５２３４９  デューレン、ドイツから）と、１重量部のトリフェニルホスフェート（ディスフラモール（Ｄｉｓｆｌａｍｏｌｌ  ＴＰ、ベイヤ−ＡＧ）の混合物。
【０１０７】
（成分Ｄ１）
ナインシュ（Ｎａｉｎｔｓｃｈ）Ａ３：ナインシュ・ミネラルウェルケ  ＧｍｂＨ、グラッツ、オーストリアからのタルク。
【０１０８】
（成分Ｄ２）
ウェストミン（Ｗｅｓｔｍｉｎ）８：オムヤ（Ｏｍｙａ）ＧｍｂＨ、コログネ、ドイツからのタルク。
【０１０９】
（成分Ｄ３）
プラル（Ｐｕｒａｌ）２００：コンデア（Ｃｏｎｄｅａ）・ヘミー  ＧｍｂＨ、ハンブルグ、ドイツからのナノスケールのベーマイトＡｌＯ（ＯＨ）。
【０１１０】
（成分Ｄ４）
ニグロス（Ｎｙｇｌｏｓ）４：ＮＹＣＯ・ミネラルズ、ウィルスボロ、ＮＹ，ＵＳＡからのけい灰石。
【０１１１】
（成分Ｄ５）
ウォルクロン（Ｗｏｌｋｒｏｎ）１００５：ハインリッヒ・オシュトッフ−ペトラッシュ（Ｈｅｉｎｒｉｃｈ  Ｏｓｔｈｏｆｆ−Ｐｅｔｒａｓｃｈ）ＧｍｂＨ＆Ｃｏ．、ＫＧ、ノーデルシュテット、ドイツからのけい灰石。
【０１１２】
（成分Ｄ６）
ニグロス（Ｎｙｇｌｏｓ）５：ＮＹＣＯ・ミネラルズ、ウィルスボロ、ＮＹ，ＵＳＡからのけい灰石。
【０１１３】
（成分Ｅ）
水における前述の成分Ｂ１によるグラフトポリマーエマルジョンと、水におけるテトラメチルフルオロエチレンポリマーエマルジョンとの凝固混合物としてのテトラフルオロエチレンポリマー。混合物におけるグラフトポリマーＢ１のテトラフルオロエチレンポリマーに対する重量比は９０重量％〜１０重量％である。テトラフルオロエチレンポリマーエマルジョンは６０重量％の固形分含有量を有し、平均粒子直径は０．０５〜０．５μｍである。グラフトポリマーエマルジョンは３４重量％の固形分含有量を有する。
【０１１４】
テトラフルオロエチレンポリマー（テフロン（登録商標）３０Ｎ、デュポンから）のエマルジョンを、グラフトポリマーＢ１のエマルジョンと混合し、ポリマー固形分に関して１．８重量％のフェノール性酸化防止剤で安定化させる。混合物を８５〜９５℃でＭｇＳＯ４（エプソム（Ｅｐｓｏｍ）塩）と酢酸とのｐＨ４〜５の水溶液で凝固させ、ろ過し、実質的に電解液でなくなるまで洗浄し、次いで遠心分離によって大部分の水を除き、最後に１００℃で乾燥して粉末を形成する。
【０１１５】
（成分Ｆ１）
離型剤としてのペンタエリスリトールテトラステアレート（ＰＥＴＳ）。
【０１１６】
（成分Ｆ２）
ホスフィト安定剤
【０１１７】
（発明による成形組成物の特性の調査）
フローライン強度を決定するために、両端にゲートのある１７０ｍｍ×１０ｍｍ×４ｍｍの寸法の試験体のフローラインで（処理温度：２４０℃）、衝撃耐性を、ＩＳＯ  １７９／ｌｅＵに従って測定する。
【０１１８】
防炎試験片の燃焼作用を、ＵＬ−Ｓｕｂｊ．９４Ｖに従って、１２７ｍｍ×１２．７ｍｍ×１．２ｍｍ／１．０ｍｍ／０．８ｍｍの寸法のロッドにおいて測定した。
【０１１９】
ＨＤＴ／Ａの決定をＩＳＯ  ７５に従って行う。
【０１２０】
溶融粘度の決定は、ＤＩＮ  ５４  ８１１に従って、２６０℃で、１，０００ｓ−１のシェア速度で行う。
【０１２１】
靭性レベルを、ＩＳＯ  １８０−ＩＵに従って、衝撃湾曲試験において、より特別にはひび割れが２３℃で起こるかどうかについて評価する。
【０１２２】
【表１】
2005507445.tif 000008
1)Ｂ１＋Ｂ２＋ＥからのＢ１（ＥからのＢ１量はＥの９０重量%に相当する。）
2)全組成物に関する
3)n.m.=測定不可
【０１２３】
【表２】
2005507445.tif 000009
1)Ｂ１＋Ｂ２＋ＥからのＢ１（ＥからのＢ１量はＥの９０重量%に相当する。）
2)全組成物に関する
3)n.m.=測定不可
【０１２４】
【表３】
2005507445.tif 000010
1)Ｂ１＋Ｂ２＋ＥからのＢ１（ＥからのＢ１量はＥの９０重量%に相当する。）
2)全組成物に関する
3)n.m.=測定不可
【０１２５】
表１から、発明によるポリカーボネート組成物は種々の前述の要求を満足していることは明らかである。
【０１２６】
ここでは特定した量を保持することが本質であり、さもなければ少なくとも１つの所望の特性が得られない：
ａ）ゴム含有量が高すぎる場合には、厳格な防炎要求に合わず、ゴム含有量が低すぎる場合には、靭性要求に合わない。低すぎる防炎性を有する高すぎるゴム含有量の成形組成物を、難燃剤の量を増やすことによって補償すれば、熱安定性が要求レベルを下回る（Ｖ１４、Ｖ１５）。
ｂ）防炎剤の含有量が高すぎる場合には、要求の熱安定性に合わず（Ｖ１４、Ｖ１５）、含有量が低すぎる場合には、防炎性が薄壁厚で確保されない。
ｃ）ケイ酸塩含有量が高すぎる場合には、機械特性が不適合（靭性、フローライン強度、Ｖ１、Ｖ２、Ｖ５、Ｖ１８参照）であり、ケイ酸塩含有量が低すぎ、他の無機鉱物、例えば、ナノスケールベーマイトを用いる場合には、防炎性は補償されない（Ｖ１３、Ｖ１６、Ｖ１７参照）。タルク（例えば、実施例３および４）、けい灰石（例えば、実施例７および８）だけでなく、タルクとけい灰石の混合物（実施例９）はケイ酸塩として好適である。
【０１２７】
けい灰石を用いた場合には、使用されたタイプに関わりなく、タルクを含有する比較可能な成形組成物と比べて、フローライン強度に関して有効性が得られる（Ｖ５およびＶ１８参照）。けい灰石を用いた場合には、全体にわずかに高濃度が可能であるからである。
【０１２８】
モノマー状ホスフェートを含む組成物（Ｖ１８）は、発明による実施例に比べて、処理温度で、高い質量損失を有する。
【国際公開パンフレット】
2005507445.tif 000013
2005507445.tif 000014
2005507445.tif 000015
2005507445.tif 000016
2005507445.tif 000017
2005507445.tif 000018
2005507445.tif 000019
2005507445.tif 000020
2005507445.tif 000021
2005507445.tif 000022
2005507445.tif 000023
2005507445.tif 000024
2005507445.tif 000025
2005507445.tif 000026
2005507445.tif 000027
2005507445.tif 000028
2005507445.tif 000029
2005507445.tif 000030
2005507445.tif 000031
2005507445.tif 000032
2005507445.tif 000033
2005507445.tif 000034
2005507445.tif 000035
2005507445.tif 000036
2005507445.tif 000037
2005507445.tif 000038
2005507445.tif 000039
2005507445.tif 000040
2005507445.tif 000041
2005507445.tif 000042
2005507445.tif 000043
2005507445.tif 000044
2005507445.tif 000045
2005507445.tif 000046
2005507445.tif 000047
2005507445.tif 000048
2005507445.tif 000049
2005507445.tif 000050
2005507445.tif 000051
【国際調査報告】
2005507445.tif 000052
2005507445.tif 000053
2005507445.tif 000054
2005507445.tif 000055
2005507445.tif 000056
2005507445.tif 000057